【事件の表示】
　特願２０１６−５６２５０９「有機発光素子」拒絶査定不服審判事件〔平成２７年１０月２２日国際公開、ＷＯ２０１５／１５９０９０、平成２９年　６月　１日国内公表、特表２０１７−５１４３０３〕について、次のとおり審決する。
【結　論】
　本件審判の請求は、成り立たない。
【理　由】
第１　事案の概要
１　手続等の経緯
　特願２０１６−５６２５０９号（以下「本件出願」という。）は、２０１５年（平成２７年）４月１６日（パリ条約による優先権主張外国庁受理　２０１４年４月１６日（以下「本件優先日」という。）　英国、２０１５年２月１７日　英国）を国際出願日とする出願である。
　そして、本件出願の手続等の経緯は、概略、以下のとおりである。
　令和　元年　５月１４日付け：拒絶理由通知書
　令和　元年１１月２０日　　：手続補正書
　令和　元年１１月２０日　　：意見書
　令和　２年　２月　７日付け：拒絶査定（以下「原査定」という。）
　令和　２年　６月１７日　　：審判請求書
　令和　２年　７月２９日　　：手続補正書（方式）
　　
２　本願発明
　本件出願の請求項１に係る発明は、令和元年１１月２０日提出の手続補正書により補正された特許請求の範囲の請求項１に記載された事項によって特定されるとおりの、次のものである（以下、「本願発明」という。）。
「　陽極と；陰極と；前記陽極と前記陰極との間の発光層と；前記陰極と前記発光層との間の電子輸送材料を含む電子輸送層とを含む有機発光素子であって、前記陰極が導電材料の層および前記電子輸送層と前記導電材料の層との間のアルカリ金属化合物の層を含み、前記電子輸送材料がイオン性極性基を含む少なくとも１種の置換基で置換されているアリーレン反復単位を含む共役ポリマーである有機発光素子。」
３　原査定の理由
　原査定の拒絶の理由は、本願発明は、本件優先日の前に日本国内又は外国において頒布された刊行物に記載された発明に基づいて、本件優先日前にその発明の属する技術の分野における通常の知識を有する者（以下、「当業者」という。）が容易に発明をすることができたものであるから、特許法第２９条第２項の規定により特許を受けることができない、というものである。
　引用文献３：特開２０１２−２１６８１１号公報
第２　当合議体の判断
１　引用文献の記載及び引用発明
（１）引用文献３の記載
　原査定の拒絶の理由において引用文献３として引用された特開２０１２−２１６８１１号公報（以下、「引用文献３」という。）は、本件優先日の前に日本国内又は外国において頒布された刊行物であるところ、そこには、以下の記載がある（当合議体注：下線は当合議体が付した。）。
ア　「【発明の詳細な説明】
【技術分野】
【０００１】
　本発明は電子デバイス、及び、該電子デバイスに好適に用いられる高分子化合物に関する。
【背景技術】
【０００２】
　電界発光素子の特性を向上させるため、電界発光素子の発光層と電極との間に様々な層を挿入する検討がなされている。例えば、発光層と電極との間に、カチオンとヘテロ原子２個とを有する置換基を含む非共役高分子化合物からなる層を有する電界発光素子が知られている（特許文献１）。
【先行技術文献】
【特許文献】
【０００３】
【特許文献１】特表２００３−５３０６７６号公報
【発明の概要】
【発明が解決しようとする課題】
【０００４】
　しかし、上記電界発光素子の輝度は未だ十分ではなかった。
【０００５】
　本発明の目的は、高輝度で発光する電界発光素子として有用な電子デバイス、及び該電子デバイスに用いられる高分子化合物を提供することにある。
【課題を解決するための手段】
【０００６】
　本発明者らは、以下の電子デバイス、高分子化合物等によって上記目的を達成できることを見出し、本発明に到達した。
【０００７】
　本発明は、以下の〔１〕〜〔１２〕を提供する。
〔１〕式（１）で表される基及び式（２）で表される基を含む構造単位を有する高分子化合物を含む層を電荷注入層及び／又は電荷輸送層として備え、
　前記高分子化合物中の全てのＭ１に対する前記高分子化合物中のＭ１がＨ＋である割合が、０％より大きく５０％以下である、
電子デバイス。
　−（Ｑ１）ｎ１−Ｙ１（Ｍ１）ａ１（Ｚ１）ｂ１　（１）
（式中、
　Ｑ１は、２価の有機基である。
　Ｙ１は、−ＣＯ２−、−ＳＯ３−、−ＳＯ２−、−ＰＯ３２−又は−Ｂ（Ｒα）３−である。
　Ｍ１は、Ｈ＋又は金属カチオンであるか、置換基を有していてもよいアンモニウムカチオンである。
　Ｚ１は、Ｆ−、Ｃｌ−、Ｂｒ−、Ｉ−、ＯＨ−、Ｂ（Ｒａ）４−、ＲａＳＯ３−、ＲａＣＯＯ−、ＣｌＯ−、ＣｌＯ２−、ＣｌＯ３−、ＣｌＯ４−、ＳＣＮ−、ＣＮ−、ＮＯ３−、ＳＯ４２−、ＨＳＯ４−、ＰＯ４３−、ＨＰＯ４２−、Ｈ２ＰＯ４−、ＢＦ４−又はＰＦ６−である。
　ｎ１は、０以上の整数である。ａ１は、１以上の整数である。ｂ１は、０以上の整数である。但し、ａ１及びｂ１は、式（１）で表される基の電荷が０となるように選択される。
…中略…
【発明の効果】
【００１１】
　本発明の電子デバイスは、高輝度で発光する電界発光素子となり得る。」
イ　「【発明を実施するための形態】
【００１２】
　以下、本発明を詳細に説明する。
【００１３】
　＜高分子化合物＞
　以下、本発明の高分子化合物の構造単位、特性、具体例、製造方法、Ｍ１がＨ＋である割合及び該高分子化合物を含む層、を順次説明する。
…中略…
【０３１５】
　＜電界発光素子＞
　本発明の電界発光素子について以下説明する。本発明の電界発光素子は、上述の高分子化合物を含む層を有する電界発光素子である。
【０３１６】
　本発明の電界発光素子は、例えば、陰極、陽極、前記陰極と前記陽極との間に位置する発光層、及び前記発光層と前記陰極又は前記陽極との間に位置し、本発明で用いられる高分子化合物を含む層を有する。本発明の電界発光素子は、任意の構成要素として基板を有することができ、かかる基板の面上に、前記陰極、陽極、発光層、本発明で用いられる高分子化合物を含む層、及び任意の構成要素を設けた構成とすることができる。
…中略…
【０３２６】
〔２．電界発光素子の層構成〕
　電界発光素子は、一般に、陰極、陽極、及び、陰極と陽極との間に位置する発光層を有する。更に構成要素を備えていてもよい。
【０３２７】
　例えば、陽極と発光層との間には正孔注入層及び正孔輸送層のうちの１層以上を有することができる。正孔注入層が存在する場合は、発光層と正孔注入層との間に、正孔輸送層を有することができる。
【０３２８】
　一方、陰極と発光層との間には、電子注入層及び層のうちの１層以上を有することができる。電子注入層が存在する場合は、発光層と電子注入層との間に電子輸送層を有することができる。
【０３２９】
　本発明の高分子化合物を含む層は、正孔注入層、正孔輸送層、電子注入層、電子輸送層等の層として用いることができる。前記高分子化合物を含む層を正孔注入層及び正孔輸送層から選ばれる１層又は２層として用いる場合、第１の電極は陽極であり、第２の電極は陰極である。前記高分子化合物を含む層を電子注入層及び電子輸送層から選ばれる１層又は２層として用いる場合、第１の電極は陰極であり、第２の電極は陽極である。
【０３３０】
　陽極は、正孔注入層、正孔輸送層、発光層等の層に正孔を供給する電極である。陰極は、電子注入層、電子輸送層、発光層等の層に電子を供給する電極である。
【０３３１】
　発光層とは、電界を印加した際に、陽極側に隣接する層より正孔を受け取り陰極側に隣接する層より電子を受け取る機能、受け取った電荷(電子と正孔)を電界の力で移動させる機能、及び、電子と正孔の再結合の場を提供し再結合を発光につなげる機能を有する層をいう。
【０３３２】
　電子注入層とは、陰極に隣接する層であり、陰極から電子を受け取る機能を有する層であり、必要に応じて、電子を輸送する機能、陽極から注入された正孔を障壁する機能及び発光層へ電子を供給する機能のいずれかを有する層をいう。電子輸送層とは、主に電子を輸送する機能を有する層であり、必要に応じて、陰極から電子を受け取る機能、陽極から注入された正孔を障壁する機能及び発光層へ電子を供給する機能のいずれかを有する層をいう。
【０３３３】
　正孔注入層とは、陽極に隣接する層であり、陽極から正孔を受け取る機能を有する層であり、必要に応じて、正孔を輸送する機能、発光層へ正孔を供給する機能及び陰極から注入された電子を障壁する機能のいずれかを有する層をいう。正孔輸送層とは、主に正孔を輸送する機能を有する層であり、必要に応じて、陽極から正孔を受け取る機能、発光層へ正孔を供給する機能及び陰極から注入された電子を障壁する機能のいずれかを有する層をいう。
【０３３４】
　なお、電子輸送層と正孔輸送層を総称して電荷輸送層と呼ぶことがある。電子注入層と正孔注入層を総称して電荷注入層と呼ぶことがある。
【０３３５】
　即ち、本発明の電界発光素子は下記の層構成（ａ）を有することができ、又は、層構成（ａ）から、正孔注入層、正孔輸送層、電子輸送層及び電子注入層のいずれか１層以上を省略した層構成を有することもできる。層構成（ａ）において、本発明の高分子化合物を含む層は、正孔注入層、正孔輸送層、電子注入層及び電子輸送層からなる群から選ばれる１つ以上の層として用いることができる。
【０３３６】
　（ａ）陽極−正孔注入層−（正孔輸送層）−発光層−（電子輸送層）−電子注入層−陰極
【０３３７】
　符号「−」は各層が隣接して積層されていることを示す。「（正孔輸送層)」は、正孔輸送層を１層以上含む層構成を示す。「（電子輸送層）」は、電子輸送層を１層以上含む層構成を示す。以下の層構成の説明においても同様である。
…中略…
【０３４３】
　本発明の電界発光素子の好ましい層構成としては、下記の層構成（ｄ）〜（ｎ）が挙げられる。下記層構成において、本発明の高分子化合物を含む層は、正孔注入層、正孔輸送層、電子注入層及び電子輸送層からなる群から選ばれる１つ以上の層として用いることができる。
【０３４４】
（ｄ）陽極−正孔注入層−発光層−陰極
（ｅ）陽極−発光層−電子注入層−陰極
（ｆ）陽極−正孔注入層−発光層−電子注入層−陰極
（ｇ）陽極−正孔注入層−正孔輸送層−発光層−陰極
（ｋ）陽極−正孔注入層−正孔輸送層−発光層−電子注入層−陰極
（ｌ）陽極−発光層−電子輸送層−電子注入層−陰極
（ｍ）陽極−正孔注入層−発光層−電子輸送層−電子注入層−陰極
（ｎ）陽極−正孔注入層−正孔輸送層−発光層−電子輸送層−電子注入層−陰極
…中略…
【０３４７】
〔３．電界発光素子を構成する各層〕
　次に、本発明の電界発光素子を構成する各層の材料及び形成方法について、より詳説する。
…中略…
【０３９９】
〔３．８．陰極〕
　
陰極は、
単層構造であってもよいし、
複数層からなる多層構造であってもよい。
【０４００】
　陰極が単層構造である場合、陰極を構成する材料としては、例えば、金、銀、銅、アルミニウム、クロム、スズ、鉛、ニッケル、チタン等の低抵抗金属、これらの低抵抗金属から選ばれる一種以上を含む合金、酸化錫、酸化亜鉛、酸化インジウム、酸化インジウムスズ（ＩＴＯ）、酸化インジウム亜鉛（ＩＺＯ）、酸化モリブデン等の導電性金属酸化物、及び、これらの導電性金属酸化物と金属との混合物が挙げられる。
【０４０１】
　
陰極が多層構造である場合、第１陰極層とカバー陰極層の２層構造
であることが好ましい。
第１陰極層は、陰極の中で最も発光層側にある層をいい、カバー陰極層は、２層構造の場合は第１陰極層を覆う層をいい
電子供給能の観点からは、第１陰極層を構成する材料の仕事関数が３．５ｅＶ以下であることが好ましい。
カバー陰極層の材料としては、抵抗率が低く、水分への耐腐食性が高い材料（例えば、金属、金属酸化物）が好適に用いられる。
【０４０２】
　
第１陰極層を構成する材料としては、例えば、アルカリ金属、アルカリ土類金属等の金属、前記金属を１種類以上含む合金、前記金属の酸化物、前記金属のハロゲン化物、前記金属の炭酸塩、前記金属の複合酸化物、及びこれらの混合物からなる群より選択される１つ以上の材料が挙げられる。
【０４０３】
　
カバー陰極層を構成する材料の例としては、金、銀、銅、アルミニウム、クロム、スズ、鉛、ニッケル、チタン等の低抵抗金属、これらの低抵抗金属を１種類以上含む合金、金属ナノ粒子、金属ナノワイヤー、酸化錫、酸化亜鉛、酸化インジウム、酸化インジウムスズ（ＩＴＯ）、酸化インジウム亜鉛（ＩＺＯ）、酸化モリブデン等の導電性金属酸化物、これらの導電性金属酸化物と金属との混合物、導電性金属酸化物のナノ粒子、グラフェン、フラーレン、カーボンナノチューブ等の導電性炭素が挙げられる。
【０４０４】
　
陰極が多層構造である場合の構成例としては、
ＮａＦ／Ａｌ、ＫＦ／Ａｌ
ウ　「【０４５５】
［実施例１］
高分子化合物Ａのセシウム塩（共役高分子化合物１）の合成
　製造例３で合成した高分子化合物Ａ（２００ｍｇ）を１００ｍLフラスコに入れ、該フラスコ内の気体を窒素ガスで置換した。ＴＨＦ（２０ｍＬ）及びエタノール（２０ｍＬ）を添加し、混合物を５５℃に昇温した。そこに、水酸化セシウム・１水和物（１２０ｍｇ）水（２ｍＬ）に溶解させた水溶液を添加し、５５℃で６時間撹拌した。その後、混合物を室温まで冷却した後、反応溶媒を減圧留去した。生じた固体を水で洗浄し、減圧乾燥させることで薄黄色の固体（１５０ｍｇ）を得た。得られた高分子化合物Ａのセシウム塩を「共役高分子化合物１」と呼ぶ。
共役高分子化合物１は、式（Ｂ）で表される構造単位からなる。
【０４５６】
【化１０８】 
【０４５７】
　ＮＭＲスペクトルにより、共役高分子化合物１においては、高分子化合物Ａ内のエチルエステル部位のエチル基由来のシグナルが完全に消失し、カルボキシル基由来のシグナルが生じていることを確認した。１Ｈ　ＮＭＲの積分値から見積もられた共役高分子化合物１が有するＨ＋の割合は、カルボキシル基のセシウム塩とカルボキシル基との合計に対して、２６％であった。共役高分子化合物１のＨＯＭＯの軌道エネルギーは−５．５ｅＶ、ＬＵＭＯの軌道エネルギーは−２．７ｅＶであった。
…中略…
【０４６０】
［実施例２］
電界発光素子１の作製
　
ガラス基板表面に成膜パターニングされたＩＴＯ陽極
上に、
正孔注入層が形成され
【０４６１】
　ここで正孔注入材料溶液には、Ｐｌｅｘｔｒｏｎｉｃｓ社から入手した、ポリチオフェン・スルホン酸系の正孔注入材料であるＡＱ−１２００を用いた。
【０４６２】
　次に、正孔輸送性高分子材料とキシレンとを混合し、０．７重量％の正孔輸送性高分子材料を含む正孔輸送層形成用組成物を得た。
【０４６３】
　ここで、正孔輸送性高分子材料は、以下の方法で合成した。
　フラスコ内の気体を不活性ガス雰囲気下とした後、２，７−ジブロモ−９，９−ジ（オクチル）フルオレン（１．４ｇ）、２，７−ビス（４，４，５，５−テトラメチル−１，３，２−ジオキサボロラン−２−イル）−９，９−ジ（オクチル）フルオレン（６．４ｇ）、Ｎ，Ｎ−ビス（４−ブロモフェニル）−Ｎ’，Ｎ'−ビス（４−ブチルフェニル）−１，４−フェニレンジアミン（４．１ｇ）、ビス（４−ブロモフェニル）ベンゾシクロブテンアミン（０．６ｇ）、テトラエチルアンモニウムヒドロキシド（１．７ｇ）、酢酸パラジウム（４．５ｍｇ）、トリ（２−メトキシフェニル）ホスフィン（０．０３ｇ）、及び、トルエン（１００ｍＬ）を混合し、混合物を、１００℃で２時間加熱攪拌した。次いで、フェニルボロン酸（０．０６ｇ）を添加し、得られた混合物を１０時間撹拌した。放冷後、水層を除去し、ジエチルジチオカルバミン酸ナトリウム水溶液を添加し攪拌した後、水層を除去し、有機層を水、３重量％酢酸水で洗浄した。有機層をメタノールに注いで固体を沈殿させた後、濾取した固体を再度トルエンに溶解させ、シリカゲル及びアルミナのカラムに通液した。固体を含む溶出トルエン溶液を回収し、回収した前記トルエン溶液をメタノールに注いで固体を沈殿させた。沈殿した固体を濾取後５０℃で真空乾燥し、正孔輸送性高分子材料を得た。正孔輸送性高分子材料のポリスチレン換算の重量平均分子量は３．０×１０５であった。
【０４６４】
　上記で得た正孔注入層が形成された基板の
正孔注入層の上に
正孔輸送層が形成され
【０４６５】
　次に、発光高分子材料とキシレンとを混合し、１．４重量％の
発光高分子材料を含む
【０４６６】
　ここで、発光高分子材料は、以下の方法で合成した。
　フラスコ内の気体を不活性ガス雰囲気下とした後、２，７−ジブロモ−９，９−ジ（オクチル）フルオレン（９．０ｇ）、Ｎ，Ｎ’−ビス（４−ブロモフェニル）−Ｎ，Ｎ’−ビス（４−ｔｅｒｔ−ブチル−２，６−ジメチルフェニル）１，４−フェニレンジアミン（１．３ｇ）、２，７−ビス（４，４，５，５−テトラメチル-１，３，２−ジオキサボロラン−２−イル）−９，９−ジ（４−ヘキシルフェニル）フルオレン（１３．４ｇ）、テトラエチルアンモニウムヒドロキシド（４３．０ｇ）、酢酸パラジウム（８ｍｇ）、トリ（２−メトキシフェニル）ホスフィン（０．０５ｇ）、及び、トルエン（２００ｍＬ）を混合し、混合物を、９０℃で８時間加熱攪拌した。次いで、フェニルボロン酸（０．２２ｇ）を添加し、得られた混合物を１４時間撹拌した。放冷後、水層を除去し、ジエチルジチオカルバミン酸ナトリウム水溶液を添加し撹拌した後、水層を除去し、有機層を水、３重量％酢酸水で洗浄した。有機層をメタノールに注いで固体を沈殿させた後、濾取した固体を再度トルエンに溶解させ、シリカゲル及びアルミナのカラムに通液した。固体を含む溶出トルエン溶液を回収し、回収した前記トルエン溶液をメタノールに注いで固体を沈殿させた。沈殿した固体を５０℃で真空乾燥し、発光高分子材料（１２．５ｇ）を得た。ゲルパーミエーションクロマトグラフィーによれば、得られた発光高分子材料のポリスチレン換算の重量平均分子量は３．１×１０５であった。
【０４６７】
　上記で得た正孔輸送層が形成された基板の
正孔輸送層の上に、
発光層が形成され
【０４６８】
　メタノールと共役高分子化合物１とを混合し、０．２重量％の共役高分子化合物１を含む溶液を得た。上記で得た発光層が形成された基板の
発光層の上に、
共役高分子化合物１を含む層が形成され
【０４６９】
　上記で得た
共役高分子化合物１を含む層
の上にＡｌ
陰極
形成さ
積層構造体１を
【０４７０】
　上記で得た
積層構造体１を
封止ガラスと２液混合型エポキシ樹脂にて封止し、電界発光素子１を得た
…中略…
【０４７２】
［測定］
　上記で得られた電界発光素子１及びＡに１０Ｖの順方向電圧を印加し、発光輝度と発光効率を測定した。結果を表１に示す。
【０４７３】
【表１】
【０４７４】
　
表１から明らかなように、本発明の電界発光素子１は、
発光輝度及び発光効率が優れる。
（２）引用発明
　引用文献３の【０４６０】〜【０４７０】には、実施例２の「電界発光素子」が記載されている。ここで、【０４６８】に記載の「共役高分子化合物１」とは、【０４５５】及び【０４５６】に記載のものである。
　そうしてみると、引用文献３には、次の「電界発光素子」の発明（以下、「引用発明」という。）が記載されているものと認められる。
「　ガラス基板表面に成膜パターニングされたＩＴＯ陽極上に、正孔注入層が形成され、
　正孔注入層の上に、正孔輸送層が形成され、
　正孔輸送層の上に、発光高分子材料を含む発光層が形成され、
　発光層の上に、以下の式（Ｂ）で表される構造単位からなる共役高分子化合物１を含む層が形成され、
　共役高分子化合物１を含む層の上にアルミニウムの陰極が形成された積層構造体を、封止ガラスと２液混合型エポキシ樹脂にて封止して得た、電界発光素子。
式（Ｂ）：
」（当合議体注：元素記号で記載された「Ａｌ」を、元素名の「アルミニウム」とした。）
２　対比
　本願発明と引用発明を対比すると、以下のとおりである。
（１）陽極、陰極及び発光層
　引用発明の「電界発光素子」は、前記１（２）に記載の工程により得た物であるから、「ＩＴＯ陽極」−「正孔注入層」−「正孔輸送層」−「発光層」−「共役高分子化合物１を含む層」−「陰極」という層構成のものである。
　ここで、引用発明の「ＩＴＯ陽極」、「発光層」及び「陰極」は、上記層構成からみて、その文言が意味するとおりの機能の層である。
　そうしてみると、引用発明の「ＩＴＯ陽極」、「発光層」及び「陰極」は、それぞれ、本願発明の「陽極」、「発光層」及び「陰極」に相当する。また、引用発明の「発光層」は、本願発明の「発光層」における、「前記陽極と前記陰極との間の」との要件を満たす。
（２）有機発光素子
　引用発明の「発光層」は、「発光高分子材料を含む」。
　そうすると、引用発明における「電界発光素子」は、本願発明の「有機発光素子」に相当するものである。
（３）電子輸送層
　前記（１）で述べたとおり、引用発明の「電界発光素子」は、「ＩＴＯ陽極」−「正孔注入層」−「正孔輸送層」−「発光層」−「共役高分子化合物１を含む層」−「陰極」という層構成のものである。また、「共役高分子化合物１」は、「以下の式（Ｂ）で表される構造単位からなる」。
　ここで、「共役高分子化合物１」の構造単位及び上記層構成からみて、引用発明の「共役高分子化合物１」は、電子を輸送する材料であり、引用発明の「共役高分子化合物１を含む層」は、電子を輸送する層である。また、上記層構成からみて、引用発明の「共役高分子化合物１を含む層」は、「陰極」と「発光層」との間のものである。加えて、引用発明の「共役高分子化合物１」の「フルオレン−２，７−イル」の繰り返し部分は、アリーレンを反復単位として含む共役ポリマーということができ、また、「フルオレン」の９位は、「ＣＯＯ−Ｃｓ＋」をイオン性極性基として含む２つのフェニル基（セシオ　２−｛２−［２−（２−メトキシエトキシ）エトキシ］エトキシ｝ベンゾアート−５−イル）で置換されている。
　そうしてみると、引用発明の「共役高分子化合物１」及び「共役高分子化合物１を含む層」は、それぞれ本願発明の「電子輸送材料」及び「電子輸送層」に相当する。また、引用発明の「共役高分子化合物１を含む層」は、本願発明の「電子輸送層」における、「前記陰極と前記発光層との間の電子輸送材料を含む」との要件を満たす。加えて、引用発明の「共役高分子化合物１」は、本願発明の「電子輸送材料」における、「イオン性極性基を含む少なくとも１種の置換基で置換されているアリーレン反復単位を含む共役ポリマーである」との要件を満たす。
（４）有機発光素子
　以上（１）〜（３）の対比結果を踏まえると、引用発明の「電界発光素子」は、本願発明の「有機発光素子」における、「陽極と；陰極と；」「発光層と；」「電子輸送層とを含む」という要件を満たす。
３　一致点及び相違点
（１）一致点
　本願発明と引用発明は、次の構成で一致する。
「　陽極と；陰極と；前記陽極と前記陰極との間の発光層と；前記陰極と前記発光層との間の電子輸送材料を含む電子輸送層とを含む有機発光素子であって、前記電子輸送材料がイオン性極性基を含む少なくとも１種の置換基で置換されているアリーレン反復単位を含む共役ポリマーである有機発光素子。」
（２）相違点
　本願発明と引用発明は、以下の点で相違する。
（相違点）
　「陰極」が、本願発明は、「導電材料の層および前記電子輸送層と前記導電材料の層との間のアルカリ金属化合物の層を含み」との構成を有するのに対し、引用発明は、「アルミニウム」である点。
４　判断
　上記相違点について検討する。
（１）引用文献３の【０３９９】には、「陰極は」、「単層構造であってもよいし」、「複数層からなる多層構造であってもよい」ことが記載されている。また、【０４０１】には、「陰極が多層構造である場合、第１陰極層とカバー陰極層の２層構造」「であることが好ましい」こと、「第１陰極層は、陰極の中で最も発光層側にある層をいい、カバー陰極層は、２層構造の場合は第１陰極層を覆う層をい」うことが記載されている。そして、上記「第１陰極層」及び「カバー陰極層」の材料として、引用文献３の【０４０２】及び【０４０３】には、それぞれ、「アルカリ金属」「のハロゲン化物」及び「金、銀、銅、アルミニウム、クロム、スズ、鉛、ニッケル、チタン等の低抵抗金属」が例示されている。
　そうしてみると、引用発明の「アルミニウムの陰極」に替えて、発光層側から順に「アルカリ金属」「のハロゲン化物」の「第１陰極層」、及び「金、銀、銅、アルミニウム、クロム、スズ、鉛、ニッケル、チタン等の低抵抗金属」の「カバー陰極層」からなる「２層構造」を採用することは、引用文献３の記載が示唆する範囲内の事項である（当合議体注：有機発光素子において、陰極をどのような材料とするかは、発光層のエネルギー準位等を考慮して当業者が適宜設計すべき事項であるところ、上述の２層構造の組み合わせは、エネルギー注入効率に優れる陰極の構造としても、一般的なものである。）。
　そして、このように変更してなる「カバー陰極層」及び「第１陰極層」は、それぞれ、本願発明の「導電材料の層」及び「前記電子輸送層と前記導電材料の層との間のアルカリ金属化合物の層」の要件を満たす。
　以上勘案すると、引用発明の「陰極」を、相違点に係る本願発明の構成とすることは、当業者が容易になし得たことである。
（２）本願発明の効果について
ア　本件出願の明細書には、発明の効果に関する明示的な記載がない。ただし、明細書の【０００８】には、「有機発光素子、特に高エネルギー励起状態放射体を含有する素子の効率を改善することが本発明の目的である。」と記載されているから、本願発明の効果は、この目的を達することと理解するのが自然である。
イ　しかしながら、引用文献３の【０４７４】には、「表１から明らかなように、本発明の電界発光素子１は、本発明の高分子化合物を含む層を備えていない電界発光素子Ａに比べ、発光輝度及び発光効率が優れる。」と記載されているから、上記アの効果は、引用発明が奏する効果である。
（３）請求人の主張について
　請求人は、令和２年７月２９日の審判請求書に係る手続補正書における「３．本願発明が特許されるべき理由（ｂ）」において、以下の主張を行っている。
（主張１）
　「引用文献３には、陰極の多層構造について種々の金属等の組み合わせが網羅的に記載されているに過ぎず、同文献には、アルカリ金属化合物と、本願請求項１で規定するイオン性極性基を含む電子輸送ポリマーとの特定の組み合わせは何ら開示されていない。」
（主張２）
　「本願発明は格別顕著な効果を有するものであり、引用文献３から当業者が予測し得るものではない。」
（主張１について）
　引用文献３の【０４０１】には、「電子供給能の観点からは、第１陰極層を構成する材料の仕事関数が３．５ｅＶ以下であることが好ましい」こと、及び「カバー陰極層の材料としては、抵抗率が低く、水分への耐腐食性が高い材料（例えば、金属、金属酸化物）が好適に用いられる」ことが記載されている。これに対して、引用発明の「陰極」は、「アルミニウムの陰極」であるから、【０４０１】でいう「第１陰極層」が不足したものと理解される。そして、「アルカリ金属のハロゲン化物」は、仕事関数が低く電子供給能に優れた陰極側の材料として通常のものであることを勘案すると、引用文献３には、引用発明の「共役高分子化合物１」と「アルカリ金属のハロゲン化物」の組み合わせは、開示されているに等しいものである。
（主張２について）
　実験成績証明書を参酌しても、請求人主張する効果は、いずれも格別顕著なものとはいえず、当業者が予期し得る程度のものである。
第３　まとめ
　本願発明は、引用文献３に記載された発明に基づいて、当業者が容易に発明をすることができたものであるから、特許法第２９条第２項の規定により特許を受けることができない。
　したがって、他の請求項に係る発明について検討するまでもなく、本件出願は拒絶すべきものである。
　よって、結論のとおり審決する。